FR 2478336 A1 19810918 FR 8104940 A 19810312 La présente invention concerne un coupleur pour photographie en couleurs, et plus particulièrement un nouveau coupleur cyan à deux équivalents, un matériau photosensible pour photographie en couleurs contenant un tel coupleur et un procédé de formation d'images utilisant un tel coupleur photographique. On sait que des images colorées peuvent être obtenues après exposition d'un matériau photosensible à l'halogénure d'argent et développement chromogène faisant réagir le produit d'oxydation du développateur de type amine primaire aromatique avec un coupleur formateur de colorant. D'une manière générale, cette méthode de formation d'image colorée est fondée sur le procédé soustractif de reproduction de la couleur, en produisant des images de couleurs cyan, magenta et jaune, complémentaires des lumières rouge, verte et bleue respectivement. Par exemple, des images de colorant cyan sont généralement obtenues à partir de coupleurs dérivés du phénol ou du naphtol. Dans le procédé de photographie en couleurs, un coupleur formateur de colorant est ajouté au révélateur, ou incorporé dans une couche d'émulsion photosensible ou dans une autre couche formatrice d'image, o il réagit avec le développateur oxydé formé au développement, pour procurer un colorant non diffusible. La réaction entre le coupleur et le développateur chromogène s'effectue sur le ou les sites actifs du coupleur. Dans le cas d'un coupleur à quatre équivalents o tous les sites actifs sont substitués par de l'hydrogène, en théorie une mole de coupleur nécessite quatre moles d'halogénure d'argent comportant des germes de développement, comme agent oxydant, pour former une mole de colorant. On connait également des coupleurs à deux équivalents comportant des substituants libérables sous forme d'anions sur les sites actifs qui ne nécessitent que deux moles d'halogénure d'argent comportant des germes de développement. En conséquence, l'utilisation de coupleurs à deux équi- valents permet de réduire la quantité d'halogénure d'argent dans la couche photosensible, et, par suite, l'épaisseur de l'enduit. Il en résulte que la durée du traitement se trouve diminuée et la finesse des images colorées formées est alors améliorée. On connait divers exemples de groupes libérables au couplage, et on peut citer par exemple les groupes sulfonamido comme au brevet US 3.737.316, imido comme au brevet US 3.749.735, sulfonyle comme au brevet US 3.622. 328, aryloxy comme au brevet US 3.476.563, acyloxy comme au brevet US 3. 311.476, thiocyano comme au brevet US 3.214.437, isothiocyanate comme au brevet US 4.032.345, sulfonyloxy comme au brevet US 4.046.573, thio- carbonyloxy comme dans la demande de brevet japonais publiée 51939/77, aralcénylcarbonyloxy comme dans les demandes de brevets japonais publiées 39126/78 et 39745/78, monothiocarbonyloxy 5-substitué comme dans la demande de brevet japonais 45524/78, propioroyloxy comme dans la demande de brevet japonais publiée 47827/78, un groupe de formule -0-P-R, comme X R' au brevet US 4.072.525, ainsi que les groupes alcoxy substitués comme aux brevets US 3.227.551 et 4.052.212, ainsi que dans les demandes de brevets japonais publiées 120334/75, 18315/77, 90932/77, 52423/78, 99938/78, 10522/78, 14736/79, 48237/79 et 66129/79. De plus, si le coupleur contient un type approprié de groupe libérable au couplage, par exemple du type formant une structure de colorant diffusible, un tel coupleur, dénommé "coupleur libérant un colorant diffusible", peut être utilisé dans un procédé de diffusion-transfert o le colorant libéré sert à procurer une image de colorant dans une couche réceptrice d'image. Des coupleurs libérant un colorant diffusible sont décrits par exemple dans les brevets US 3.227.550, 3.765.886, dans la publication défensive US T900.020, et dans le brevet anglais 1.330.524, etc. De plus, certains coupleurs colorés à deux équivalents dénommés "coupleurs colorés", procurent un effet de masquage permettant de corriger des absorptions indésirables de colorants, et sont décrits dans la demande de brevet japonais publiée 26034/76. Par ailleurs, on connait également des coupleurs à deux équivalents libérant un composé exerçant un effet de suppression du développement, dénommés "coupleurs libérant un inhibiteur de développement" ou "coupleurs" DIR. Ces coupleurs peuvent arrêter ou inhiber le développement en proportion de la quantité d'argent développé, et ils sont très effi- caces pour réduire la dimension des particules formatrices d'image, pour contrôler la gradation, et pour améliorer les caractéristiques de la reproduction des couleurs. Ces coupleurs peuvent également être utilisés dans un procédé de diffusion-transfert pour exercer des effets sur la couche adjacente à celle o ils sont incorporés. Des exemples de tels coupleurs sont décrits au brevet US 3.227.554, dans la demande de brevet japonais publiée 122335/74, et au brevet allemand 2.414.006. Dans l'industrie photographique on a tendance aujourd'hui à utiliser de plus en plus souvent des coupleurs à deux équivalents qui présentent certains avantages et un nombre plus élevé d'applications que les coupleurs à quatre équivalents. Toutefois, la plupart des coupleurs à deux équivalents connus, et notamment les coupleurs formateurs de cyan, présentent un certain nombre d'inconvénients; par exemple, la réactivité au couplage est insuffisante, un voile coloré est formé, la dispersabilité est faible ce qui provoque des difficultés d'enduction, le composé lui-même est instable et ne peut pas être conservé pendant une période prolongée, et la stabilité à la conservation de l'image colorée formée au développement est médiocre. Il est donc souhaitable de pouvoir remédier à ces inconvénients. La présente invention a pour objet de nouveaux coupleurs formateurs de cyan à deux équivalents qui évitent les inconvénients mentionnés cidessus et qui présentent d'excellentes propriétés de dispersabilité et de formation de la couleur. L'invention concerne également de nouveaux coupleurs formateurs de cyan à deux équivalents possédant une vitesse de couplage élevée. L'invention a également pour objet un procédé de formation d'une image de couleur cyan par développement d'une émulsion à l'halogénure d'argent en présence d'un nouveau coupleur à deux équivalents. L'invention concerne aussi un matériau photosensible à l'halogénure d'argent pour photographie- en couleurs contenant un nouveau coupleur à deux équivalents, ainsi qu'un procédé de traitement photographique, ou de formation d'images colorées, utilisant un tel matériau photosensible. Les travaux de recherche entrepris par la demanderesse ont montré que les résultats ci-dessus pouvaient être atteints conformément à l'invention au moyen d'un coupleur incolore formateur de cyan portant en position de couplage, là o le coupleur réagit avec le développateur oxydé, un groupe séparable au couplage représenté par la formule générale I: -0-R-S0-R1 (I) dans laquelle R représente un groupe alkylène subtitué ou un groupe alcé- nylène substitué, ces groupes pouvant être linéaires ou ramifiés; R1 représente un groupe alkyle, alcényle, aralkyle, aralcényle, cycloalkyle, aryle, linéaires ou ramifiés, ou un groupe hétérocyclique, substitués le cas échéant; R et R1 peuvent être reliés directement ou par l'inter- médiaire d'un groupe de liaison pour former un cycle. Le groupe de formule générale I ci-dessus se sépare au cours de la réaction de couplage lorsqu'un colorant cyan est formé. Le terme "coupleur incolore" désigne un coupleur dont le coefficient d'extinction moléculaire n'excède pas 5000 à sa longueur d'onde d'absorp- tion maximale dans le domaine du visible. Les coupleurs incolores formateurs de cyan à deux équivalents suivant l'invention possèdent une vitesse de formation de colorants supérieure à celle des coupleurs conventionnels comportant un groupe alcoxy en position active, et par conséquent ils procurent une sensibilité plus élevée, une meilleure gradation et une densité maximale plus élevée. Ils conviennent non seulement pour les traitements ordinaires mais aussi pour les traite- ments rapides. De plus, ils ne provoquent aucun voile ni aucune tache colorée dans la couche photosensible et présentent une bonne dispersa- bilité dans les couches photographiques telles que la couche photosensible o ils peuvent être dispersés à une concentration élevée. Les colorants résultant de ces coupleurs cyan possèdent une excellente résistance à la lumière, à la chaleur et à l'humidité, et présentent une très bonne absorption de la lumière, exempte d'absorptions parasites, et parfaitement définie. En outre, ils ont l'avantage de pouvoir être utilisés pour former des images dans le système conventionnel. Les coupleurs préférés selon l'invention sont ceux de formule générale IA: A-(-O-R-SO-R1) (IA) dans laquelle A représente un reste de coupleur formateur de cyan comportant un noyau phénolique ou naphtolique; R représente un groupe alkylène substitué de 1 à 18 atomes de carbone, le groupe alkylène pouvant être par exemple un groupe méthylène, diméthylène, triméthylène, 2-méthyl- diméthylène, 2-méthyltriméthylène, tétraméthylène, dodécaméthylène, etc., ou un groupe alcénylène substitué de 2 à 18 atomes de carbone, le groupe alcénylène pouvant être par exemple un groupe 2-buténylène. Ces groupes alkylène et alcénylène peuvent être linéaires ou ramifiés. Des substituants appropriés pour les groupes alkylène et alcénylène peuvent être un groupe aryle tel que phényle ou naphtyle, un groupe nitro, un groupe hydroxy, un groupe cyano, un groupe sulfo, un groupe aleoxy tel que méthoxy, éthoxy, méthoxyéthoxy, un groupe aryloxy tel que phénoxy, un groupe acyloxy tel que acétoxy, benzoyloxy, un groupe acylamino tel que acétylamino, benzoylamino, un groupe sulfonamido tel que méthane- sulfonamido, phénylsulfonamido, un groupe sulfamyle tel que méthyl- sulfamyle, phénylsulfamyle, un atome d'halogène tel que le fluor, le chlore, ou le brome, un groupe carboxy, un groupe carbamyle tel que méthylcarbamyle, phénylcarbamyle, un groupe aleoxycarbonyle tel que méthoxycarbonyle, éthoxycarbonyle, un groupe acyle tel que acétyle, benzoyle, un groupe sulfonyle tel que méthylsulfonyle, phénylsulfonyle, un groupe hétérocyclique tel que morpholino, pyrazolyle, triazolyle, un groupe amino tel que éthylamino, ou un groupe sulfinyle de formule -SOR1. Le cas échéant, deux ou plusieurs substituants identiques ou différents peuvent être présents. R1 représente un groupe alkyle de 1 à 18 atomes de carbone tel que méthyle, éthyle, propyle, butyle, hexyle, octyle, dodécyle, octadécyle, un groupe alcényle de 2 à 18 atomes de carbone tel que propényle, butényle, octényle, octadécényle, un groupe aralkyle de 7 à 18 atomes de carbone tel que benzyle, phénéthyle, etc., ungroupe aralcényle de 8 à 18 atomes de carbone tel que phénylpropényle, un groupe cycloalkyle tel que cyclo- pentyle, méthylcyclohexyle, cycloheptyle, un groupe aryle de 6 à 12 atomes de carbone tel que phényle-, naphtyle, ou un hétérocycle à 5 ou 6 chainons contenant un atome d'azote et un ou plusieurs -autres atomes d'oxygène, de soufre, et d'azote, tel que imidazolyle, pyrazolyle, triazolyle, tétra- zolyle, thiazolyle, pipérazyle,-etc. Chacun des groupes ci-dessus représenté par R1 peut être substitué le cas échéant, par exemple par un atome d'halogène tel que le fluor, le chlore ou le brome, un groupe cyano, un groupe hydroxy, un groupe alcoxy tel que méthoxy, éthoxy, propyloxy, butoxy, octyloxy, un groupe aryloxy tel que phénoxy, un g2oupe acyloxy tel que acétyloxy, propionoyloxy, butyroyloxy, benzoyloxy, un groupe acylamino tel que formamino, acétylamino, propio- noylamino, benzoylamino, un groupe sulfonamido tel que méthylsulfonamido, octylsulfonamido, benzènesulfonamido, un groupe sulfamyle tel que sulfamyle insubstitué, méthylsulfamyle, éthylsulfamyle, propylsulfamyle, phénylsulfamyle, un groupe sulfonyle tel que méthylsulfonyle, éthyl- sulfonyle, octylsulfonyle, benzènesulfonyle, un groupe carboxy, un groupe sulfo, un groupe nitro, un groupe arylthio tel que phénylthio, un groupe alkylthio tel que méthylthio, éthylthio, un groupe carbamyle tel que éthylcarbamyle, phénylcarbamyle, un groupe aleoxycarbonyle tel que méthoxycarbonyle, éthoxycarbonyle, un groupe sulfinyle tel que méthyl- sulfinyle, phénylsulfinyle, ou un groupe hétérocycliqu tel que pyrazolyle ou triazolyle. Ces substituants peuvent être eux-mêmes substitués par les mêmes groupes que ci-dessus. De plus, deux ou plusieurs substituants identiques ou différents peuvent être présents en même temps. Par ailleurs, les groupes alkyle, alcényle, aralkyle et aralcényle peuvent être linéaires ou ramifiés. R et R1 peuvent être reliés directement ou par l'intermédiaire d'un groupe de liaison pour former un cycle. Les groupes préférés représentés par R1 dans la formule IA sont les groupes alkyle, alcényle, cycloalkyle, et hétérocycliques à 5 ou 6 chainons, substitués le cas échéant. Parmi les composés de formule générale IA, l'invention concerne tout particulièrement ceux pour lesquels R est un groupe alkylène linéaire ou ramifié de 1 à 4 atomes de carbone, substitués par un groupe alkyl- sulfinyle de formule -SO-Rll o Rl a la même signification que R1, ou un groupe hydroxy, afin de procurer les meilleurs résultats. De plus, le groupe -50-R1 est substitué de préférence sur les positions ( -,.-, et y- par rapport au groupe alcoxy de formule -OR dans la formule I. De plus, le groupe carboxy et le groupe sulfo peuvent former un sel avec un atome de métal alcalin tel que le lithium, le sodium, et le potassium, ou un atome de métal alcalinoterreux tel que le calcium, ou le baryum, ou un groupe ammonium, par exemple triéthylammonium, pyridinium, etc. Dans la formule générale IA ci-dessus, le reste de coupleur cyan résulte d'un coupleur dont l'atome d'hydrogène ou le groupe séparable au couplage a été éliminé du site actif, et quand plusieurs sites actifs existent dans la même molécule, les groupes séparables au couplage qui y sont introduits peuvent être identiques ou différents, un atome d'hydrogène pouvant également être présent. Il est préférable toutefois que tous les sites actifs portent un groupe séparable au couplage conforme à l'invention. n représente 1 ou 2, mais dans le cas d'un coupleur cyan polymère, il peut être supérieur ou égal a 3. Des exemples de coupleurs particulièrement utiles suivant l'invention sont représentés par les formules IIA et IIB suivantes: OH R6 R2 (IIA) R5 R4 O-R-SO-R R7 R8 OH à\ />>,R3 w, \' RCI IB)- - 1t6 1 (R4 R6 R5 O R- SO-R1 Dans ces formules, R et R1 ont la même définition que dans la formule I ci-dessus, R2 représente un atome d'hydrogène, un groupe aliphatique de i à 30 atomes de carbone, et par exemple un groupe aikyle tel que méthyle, isopropyle, pentadécyle, eicosyle, etc., un groupe alcoxy de i à 30 atomes de carbone tel quo méthoxy, isopropoxy, pentadécyioxy, eicosyloxy, un groupe aryloxy tel que phénoxy, p-t-butylphénoxy, un groupe acylamido, un groupe sulfonamido, un groupe amido phosphorique, un groupe uréido de formules III à VI, ou un groupe carbamyle de formules VII ou VIII: -NH-CO-B (III) -NH-SO2-B (IV) D -NH-P Il \ D' (V) o -NHCONH-B (VI) -CONH-B (VII) (VIII) B -CON. tVIII) Dans ces formules, B et B', identiques ou différents, représentent un groupe aliphatique de 1 à 32 atomes de carbone, et de préférence un groupe alkyle linéaire ou ramifié de 1 à 20 atomes de carbone tel que méthyle, isopropyle, pentadécyle, eicosyle, un groupe cycloalkyle tel que cyclo- propyle, cyclohexyle, norbornyle, un groupe aryle tel que phényle ou naphtyle. Les groupes alkyle et aryle ci-dessus peuventêtre substitués par un atome d'halogène tel que le fluor ou le chlore, un groupe nitro, un groupe cyano, un groupe hydroxy, un groupe carboxy, un groupe amino tel que alkylamino, dialkylamino, anilino, N-alkylanilino, un groupe alkyle tel que ceux décrits ci-dessus, un groupe aryle tel que phényle, acétyl- aminophényle, un groupe alcoxycarbonyle tel que tétradécyloxycarbonyle, un groupe acyloxycarbonyle, un groupe amido tel que acétamido, méthane- sulfonamido, un groupe imido tel que succinimido, un groupe carbamyle tel que N,N-dihexylcarbamyle, un groupe sulfamyle tel que N,N-diéthyl- sulfamyle, un groupe alcoxy tel que éthoxy, tétradécyloxy, octadécyloxy, un groupe aryloxy tel que phénoxy, p-t-butylphénoxy, 2,4-diamylphénoxy, 4hydroxy-3-t-butylphénoxy, etc. O et D' représentent un groupe identique à B ci-dessus, ou un groupe -OB, -NHB, ou -NB2 R2 peut également représenter un des substituants usuels en plus des substituants décrits ci-dessus. R3 représente un atome d'hydrogène, un groupe aliphatique de I à 30 atomes de carbone, et en particulier un groupe alkyle de 1 à 20 atomes de carbone, ou un groupe carbamyle représenté par les formules VII ou VIII ci-dessus. R4, R5, R6, R7, et R8 représentent un atome d'hydrogène ou d'halogène, ou un groupe alkyle, un groupe aryle, un groupe alcoxy, un groupe alkylthio, un groupe hétérocyclique, un groupe amino, un groupe carbonamido, un groupe sulfonamido, un groupe sulfamyle, ou un groupe carbamyle. Par exemple, R4 peut représenter l'un des groupes indiqués ci-dessous: un atome d'halogène tel que le chlore, le brome ou le fluor, un groupe alkye linéaire ou ramifié de 1 à 22 atomes de carbone tel que méthyle, propyle, isopropyle, butyle, hexyle, 2-chlorobutyle, 2-hydroxyéthyle, 2phényléthyle, 2-(2,4,6-trichilorophényl)éthyle, 2-aminoéthyle, un groupe alkylthio tel que hexadécylthio, un groupe aryle tel que phényle, 4-méthylphényle, 2,4,6-trichlorophényle, 3,5-dibromophényle, 4-tri- fluorométhylphényle, 2-trifluorométhylphényle, naphtyle, 2-chloronaphtyle, 3-éthylnaphtyle, un groupe hétérocyclique tel que benzofuranyle, furanyle, thiazolyle, benzothiazolyle, naphtothiazolyle, oxazolyle, benzoxazolyle, naphtoxazolyle, pyridyle, quinolinyle, un groupe amino tel que méthyl- amino, diéthylamino, dodécylamino, phénylamino, tolylamino, 4-(3-sulfo- benzamido)anilino, 4-cyanophénylamino, 2-trifluorométhylphénylamino, benzothiazolamino, un groupe carbonamido, tel que alkylcarbonamido et par exemple éthylcarbonamido, décylcarbonamido, phényléthylcarbonamido, un groupe arylcarbonamido, tel que phénylcarbonamido, 2,4,6-trichlorophényl- carbonamido, 4-méthylphénylcarbonamido, 2-éthoxyphénylcarbonamido, 3-(a (2,4-di-t-amylphénoxy)acétamido)benzamido, naphtylcarbonamido, un groupe carbonamido hétérocyclique tel que thiazolylcarbonamido, benzo- thiazolylcarbonamido, naphtothiazolylcarbonamido, oxazolylcarbonamido, benzoxazolylcarbonamido, imidazolylcarbonamido, benzimidazolylcarbonamido, un groupe sulfonamido tel que alkylsulfonamido, et par exemple butyl- sulfonamido, dodécylsulfonamido, phényléthylsulfonamido, un groupe arylsulfonamido tel que phénylsulfonamido, 2,4,6-trichlorophényl- sulfonamido, 2-méthoxyphénylsulfonamido, 3-carboxyphénylsulfonamido, naphtylsulfonamido, ou un groupe sulfonamido hétérocyclique tel que thiazolylsulfonamido, benzothiazolylsulfonamido, imidazolylsulfonamido, benzimidazolylsulfonamido, pyridyl sulfonamido, un groupe sulfamyle tel que propylsulfamyle, octylsulfamyle, pentadécylsulfamyle, octadécyl- sulfamyle, un groupe arylsulfamyle tel que phénylsulfamyle, 2,4,6-tri- chlorophénylsulfamyle, 2-méthoxyphénylsulfamyle, naphtylsulfamyle, un groupe sulfamyle hétérocyclique tel que thiazolylsulfamyle, benzo- thiazolylsulfamyle, oxazolylsulfamyle, benzimidazolylsulfamyle, pyridyl- sulfamyle, un groupe carbamyle tel que éthylcarbamyle, octylcarbamyle, pentadécylcarbamyle, octadécylcarbamyle, un groupe arylcarbamyle tel que phénylcarbamyle, 2,4,6-trichlorophénylcarbamyle, ou un groupe carbamyle hétérocyclique tel que thiazolylcarbamyle, benzothiazolylcarbamyle, oxazolylcarbamyle, imidazolylcarbamyle, benzimidazolylcarbamyle, etc. Les groupes indiqués ci-dessus pour R4 peuvent également convenir pour R5, R6, R7, et R8. W représente les atomes non métalliques nécessaires pour compléter un noyau à 5 ou 6 chainons du type benzène, cyclohexène, cyclopentène, thiazole, oxazole, imidazole, pyridine, pyrrole, etc., le noyau benzénique étant préféré. Des exemples spécifiques de groupes séparables au couplage de coupleurs cyan à deux équivalents suivant l'invention sont donnés ci-après à titre non limitatif: -OCH2ClCH2l2SOCH3 OH -OCH2CHCH2SOC2zH5 OH -OCH2CHCH2SOC 8H17 OH 01- -OCHCH2SOCH2CN CHl20 OCH3 -OCH2CHCH2SO " OH -OCH2CHCH 2SOCIICOOH O C O1-1 CH3 HO HOOD OSZ HDHD ZHO- HO HO EIO HDHD IDOS HD O- z I1 HOOD HDOSHDHD HDO- siHZDOOD z HOZH3ZHDOSIID HDO- HOZHDZHDOSZHD HOZHDZHDOSZHDHiO-. HO Q OSZHDHDZ HDO- HO HO úHDHDZHDOSZHDIID HDO- HO Nú OSZHDZHDOSZHDHD ZHDO HO I-O úHDOODZH9oSZI-IDH9 H30- 9 .SzLZ N' -OCi2iCH2c2SO / N CH3 -OCli 2CIICII2sOCIICOOHI OIi C121125 - OCH2 CHCII2 SOCH2 CH= CH2 -OC'2 CIISOCr-2 CilI2 OI COOI-I - OCIi2CIICli2SOCII2COOH Ott -OCil2ClCI,2SOCIi2CooH Ci -ocil 2cIlicl2socil 2co Ol C COOI-I - OC2Ci2 SOC 3 -OCl2CilCH2SO /-3COOlI so I cooni N__/ I SO COOIt -OCH2CHCH2SoCH2 SOCII2C 2 SOCH2COOH -OCH2CHCHCH3 SOCII2COOIH - OCH2CHCHo2SOCH2 CHCH2OH o" I 1 SOCH2HCH 20H 0II -OCH2(CHCII2SOCH2CO0tl SOCH2COOH L'h2 CO -OCilCiC2SOCHC2COOH -OCH-12CIiCI2SOCI 2CH2COOH SOCIU2CIl2COOH OCHI- 2CIICHi- SOCHIICOOIt 1 Ih CH3 SOCIICOOII Cli3 -ocHl2CUICiI2SOCiH2CONII2 SOCHi 2CONH 2 -OCH2 CHCH2SOCHCOOH | C12H25 SOCIICOOH1 I C12H25 -OCH2CH-ICH2SOCH2CH2SO3K SOCH2CH2S03K -OCI- 2CIICH2SOCH2COOK SOCII2COOK Des exemples spécifiques de coupleurs cyan à deux équivalents conformes à la présente invention sont donnés ci-après; cette liste n'est bien entendu pas limitative. Coupleur (1) 01o CoNHI (CH 2)30 _ C5Hil (t) C5Hll (t) OCH2C HCH2SO kVk OH Coupleur (2) OH N CONHC16Hl33 OCH2CHCH2SOCzH5 OH Coupleur (3) OH -CON}IC16H33 OCH2CI-ICII2SOCH2CH2OH OH Coupleur (4) / N.CONI1C16Hi33 OCH2 HCCH 2SOCH2CHCH2OH OH OH Coupieur (5) CONIIC 16H 3 3 OCH2CHCH2SOCH2COOH OH Coupleur (6) CONHC 1611 3-3 OCH2CliCH2SOCH 2CH2COOH OH Coupleur (7) Oii CONIIICl6l3 - C0N11C16 33 oC112cIICtl2SOCcil2cOOI Br Coupleur (8) OII CONIC i611 33 oCII2CiICII2SOC2I{5 SOC 2H5 Coupleur (9) CONIIICi6'133 N. iz 01-1 SoCII2CIIICH2O H t9 Coupleur (10) CONHC16H33 OCH2 CIICH2 SOCH2COOI SOCH2COOH Coupleur (11) OH /,'CO NI1C16H533 OCH 2CIU 2SOCH 2C1 2COOH SOCH2CH2COOH Coupleur (12) CONII (CH2)30 CsHll (t) CSHll, t) OCH2?CliC2SOCH2COOH SOCH2COOH Coupleur (13) OH CONI-I (CH2) 30 Cc5Hl (t) CsH11Ct) OCH2CHCH2SOCH2 CHCH2OH SOCH2CIICH2OH - O H Coupleur (14) CONH (C2) 30 C 511(t) C5H11 (t) OCH2CHCH2SOCH2CONH2 SOCH2CONH2 Coupleur (15) OH / CONH(CH2) 30 CsHll (t) isocln croC5Hil () CCH2CiIICI12SOCE2CI2O SOCU 2C12 0 2 Couieur (16) Oii CONtlC1 61133 COOlI t I OC2i ClC 2 2CCCOOi SOCItCOOH I l12C00)II Coupleur (17) (MI -'? Q CONj1iiC 16{33 i I 0CH2 ?iCitCHH3 SOCH2COOH OC2 IlHH3 S OC 2 COOH Coupleur (18) O0l ACONHC 12I 25 II3 OCH2CHCH2SOCHCOOH SOCHCOOH cl3 S ZZI Z (IIOODIDOSZ HD)H 0DO * HO 6H O z 6t1b,3 Z (HIOOD)HlOSZtID') HDO3 Li H8 DHNOD HO (OZ) nanldnoo -HDOOD Z I[DOS Z I-DII Z1DO sZHZI DOú (ZHD) HINOD HO (6L) anaEdnoD 9ú8Lzvz (LE) ineTdnoo Coupleur (22) COOC 12H25 /.,CONH so / \ll S c3ooi-i SO/t COOH Coupleur (23) ii16 33 */OCIi2CHCt2SOCH2CN0H SOCH2COOH Coupleur (24) OH CONH /1 XN 0C14H29 OCH 2CHCH2SOCH2CH2OH OH Coupleur (25) 2 SOCH2COOH Coupleur (26) OH 01-1 / "CONHC2II5 OCH2CIHCH2SOCIH2COOK SOCH2COOK Coupleur (27) OCIi2 C IiCI 2SOC2H5 SOC2H5i Coupleur (28) UI CONHC_ il-3 OCi2 CliCil2 SOClI2 CH 2SO3 K O 2 2 2 3 Coupleur (29) OHi Qi i - i 011 lCG l 11(t) 2! C5H1 -(t) CH3 OC-H2 CHCH2SOC, - 21 2 fi, OiH Coupleur (30) OHI NHCOC3F7 sHi(t), Cs5Hll (t) " "OCIiCONH T -]j OCH2CHCH2SOCH2CH2OH C2H5 OH Coupleur (31) OHi C Q>z NIHCOCH3 OCi-I2tICH 2SO('H2COOl OH Coupleur (32) 01-OH CONIiC 1 613 3 OCI2 Cl ICH2SOCH 3 O1 OI-1 Coupleur (33) OH- CONI-IC 15 OCH2 CHCH2 SOCH2CH20H SOC1I2CH20H Coupleur (35) OCil2CHCH2SOC2H5 SOC2H5 Les composés conformes à la présente invention peuvent être synthétisés par les méthodes suivantes: les coupleurs naphtoliques et phénoliques peuvent être préparés en faisant réagir un dérivé 1,4-dihydroxyaryle de formule générale IX ou X: 01-OH R6 RS' -R2 Z. (IX) R4 OI! R7 R8 OH-I R3 IV R\ / R. Rt OTT R4 R6 R5 O!! (X) dans lesquelles R à R8 ont la même définition que dans les formules IIA et IIB, avec un halogénure d'alkyle approprié dans un solvant tel que l'acétone, le diméthylformamide, le méthanol, l'eau, etc, en présence de pyridine, de carbonate de sodium, d'hydroxyde de sodium, d'alcoxyde de sodium, etc., à température ambiante ou en chauffant. Suivant une variante, les coupleurs cyan peuvent être préparés en faisant réagir un dérivé l,4-dihydroxyaryle avec un alcool halogéno-substitué dans le toluène, en présence d'un catalyseur acide pour effectuer une halogéno- aikylation du groupe hydroxy en position 4, et en faisant réagir le produit obtenu avec un alkylthiol substitué, unarylthiol substitué, ou un thiol hétérocyclique dans un alcool, en présence d'hydroxyde de sodium ou d'alcoxyde de sodium, etc., à température ambiante ou en chauffant pour effectuer une thioéthérification, suivie d'une oxydation par le peroxyde d'hydrogène. De plus, les coupleurs cyan peuvent être obtenus par thioéthérification du groupe halogénoalcoxy en position 4 obtenu par la réaction ci-dessus, puis par oxydation par le peroxyde d'hydrogène suivant le schéma réactionnel ci-dessous: R'X + /N> R'-S -NH2 H2 R'-SIH R"X R'-S-R" H202 R'-SO-R" Dans le schéma réactionnel ci-dessus, X représente un atome d'halogène. En ce qui concerne les coupleurs naphtoliques, ils peuvent être obtenus comme indiqué ci-après. On fait réagir un acide 1,4-dihydroxy-2naphtoique avec un alcool halogéno-substitué dans le toluène en présence d'un catalyseur acide. Le d6rivé d'acide 1-hydroxy-4-halogéno-substitué alcoxy-2-naphtoique ainsi obtenu est transformé en chlorure d'acide ou en ester phénylique de manière conventionnelle. Le chlorure d'acide, ou l'ester phénylique, est alors condensé avec une amine correspondante telle que l'aniline, la 2,4-di-t-amylphénoxypropylamine, etc., pour préparer le composé de type 4-halogénoalcoxy ci-dessus que l'on soumet à une thio- éthérification et à une oxydation comme décrit ci-dessus pour former le coupleur correspondant. En ce qui concerne les coupleurs phénoliques, ils peuvent être obtenus comme indiqué ci-après. Le groupe hydroxy en position i du dérivé 1,4-dihydroxybenzène est préalablement protégé, par exemple par éthérification pyranylique ou par formation d'un noyau oxazole à partir du groupe hydroxy en position 1 et d'un groupe acétylamino en position 2 suivant la méthode décrite dans la demande de brevet japonais publiée 153923/77. Le composé à groupe hydroxy protégé réagit ensuite avec un halogénure d'alkyle en présence d'un catalyseur basique afin d'alkyler le groupe hydroxy en position 4. Le cycle oxazole est ensuite ouvert avec un acide et le produit résultant est traité par le chlorure d'acide correspondant en présence d'un agent de déshydrochloration pour former le coupleur corres- pondant. Des exemples spécifiques de synthèses de coupleurs conformes à l'invention sont donnés ci-après. Sauf indication contraire, toutes les parties, pourcentages et rapports sont exprimés en poids. EXEMPLE DE SYNTHESE 1 Synthèse du l-hydroxy-4-(3-hydroxy-Y-( '-hydroxyéthylsulfinyl)propyloxy)- -N-n-hexadécyl-2-naphtamide. (Coupleur 3) A 200ml de toluène déshydraté, on ajoute 22g (O,05M) de 1,4-dihydroxy- -N-n-hexadécyl-2-naphtamide, 11g (O,lM) de 3-chloro-2-hydroxypropanol et 9g (O,05M) d'acide p-toluènesulfonique. Le mélange est chauffé à reflux pendant 5h puis l'eau formée est éliminée. Le toluène est éliminé par distillation sous pression réduite et on ajoute du méthanol au résidu. Les cristaux précipités sont recueillis par filtration pour procurer 20, 3g (0,038M) de dérivé 4-(y-chloro-8-hydroxypropyloxy). Puis on dissout 10,4g (0,02M) du dérivé obtenu comme indiqué ci-dessus, 2, 4g (0,03M) de mercaptoéthanol, et 5,6g (O,lM) d'hydroxyde de potassium, en chauffant, dans un mélange de lOOml de méthanol et 50ml d'eau sous atmosphère d'azote. Après chauffage à reflux pendant 3h, on ajoute 0lml d'eau au mélange réactionnel.- En refroidissant à 10-20 C, on ajoute au mélange lOmi d'acide chlorhydrique concentré et on recueille par filtra- tion les cristaux précipités pour obtenir 8,5g de 1-hydroxy-4- -(e-hydroxy-y-(B'-hydroxyéthylthio)propyloxy)-N-n-hexadécyl-2-naphtamide (rendement 75%). On dissout 5,6g (O,ClM) du thioéther obtenu comme ci-dessus dans 50ml d'acide acétique glacial. On ajoute à cette solution 2g de peroxyde d'hydrogène (35%) à une température de 30 à 40 C. Le mélange est maintenu sous agitation pendant 20mn, puis il est versé dans 300ml d'eau. Les cristaux précipités sont recueillis par filtration et recristallisés dans un mélange de n-hexane et d'acétate d'éthyle pour procurer 4,9g du coupleur 3 (rendement: 85%). Point de fusion: 114-116 C Analyse élémentaire C32H 51NO6S: Calculé (%) C: 66,51 H: 8,90 N: 2,42 Trouvé (%) C: 66,56 H: 8,62 N: 2,54 EXEMPLE DE SYNTHESE 2 Synthèse du l-hydroxy-4-(B-hydroxy-(y-carboxyméthylsulfinyl)propyloxy)- -N-n-hexadécyl-2-naphtamide (Coupleur 5) On dissout en chauffant 0l,4g (O,02M) de l-hydroxy-4-(y-chloro-3-hydroxy- propyloxy)-N-n-hexadécyl-2-naphtamide obtenu comme décrit dans l'exemple de synthèse 1, 2,8g (O,03M) d'acide thioglycolique, et 5,6g (O,lM) d'hydroxyde de potassium dans un mélange de 10Oml de méthanol et 50ml d'eau, sous atmosphère d'azote. Après chauffage à reflux pendant 3h, on ajoute 100ml d'eau au mélange réactionnel en refroidissant à 10-20 C, on ajoute ensuite 10ml d'acide chlorhydrique concentré, et les cristaux précipités sont recueillis par filtration pour procurer 9,7g de 1-hydro- xy-4-(B-hydroxy(5-hydroxy-(y-carboxyméthylthio)propyloxy)-N-n-hexadécyl-2- -naphtamide. On dissout ensuite 5,7g (O,01M) du thioéther ainsi obtenu dans 50ml d'acide acétique glacial. On ajoute à la solution 2g de peroxyde d'hydro- gène (35%) à la température de 30-40 C et on maintient le mélange sous agitation pendant 20mn. Le mélange est versé dans 300ml d'eau et les cristaux précipités sont recueillis par filtration et recristallisés dans l'acétate d'éthyle pour procurer 4,7g du coupleur 5 (rendement: 80%) Point de fusion: 124-126GC Analyse élémentaire C H NO S: 32 49 7 Calculé (%) C: 64,94 H: 8,35 N: 2,37 Trouvé (0) C: 64,59 H: 8,42 N: 2,35 La formation des images de colorant conformément à la présente invention peut être réalisée au moyen de divers types de matériaux photosensibles. Suivant une méthode, on peut former une image de colorant insoluble dans l'eau ou résistant à la diffusion dans une couche d'émulsion en traitant un matériau photosensible à l'halogénure d'argent par un révélateur chro- mogène dans lequel on a dissous un développateur de type amine primaire aromatique et un coupleur, cette méthode étant dite "coupleur dans le révélateur". Par exemple, les coupleurs 25, 26, et 27 conviennent bien à cette méthode. Une autre méthode consiste à former une image de colorant insoluble dans l'eau ou résistant à la diffusion dans une couche d'émulsion en traitant un matériau photosensible comprenant un support enduit d'une couche d'émulsion à l'halogénure d'argent contenant un coupleur résistant à la diffusion, par un révélateur alcalin contenant un développateur de type amine primaire aromatique. Les coupleurs 3, 5, 32 et 33, par exemple, conviennent bien à cette méthode. Les coupleurs phénoliques ou naptholiques utilisés dans la présente invention sont dissous dans un milieu aqueux ou dans un solvant organique, puis dispersés dans l'émulsion photographique. Parmi les coupleurs de l'invention, ceux qui sont liposolubles, résistants à la diffusion, utilisés suivant la méthode "coupleur dans l'émulsion", sont tout d'abord dissous dans un solvant organique, puis dispersés en fines particules colloïdales dans l'émulsion photographique pour être incorporés dans un matériau photosensible. Il est préférable de dissoudre les coupleurs liposolubles résistant à la diffusion dans un solvant organique, puis d'ajouter la solution résultante dans une émulsion photographique afin d'obtenir les meilleurs effets conformément à la présente invention. Les coupleurs liposolubles résistant à la diffusion représentés par les formules générales IIA et IIB sont ceux pour lesquels l'un des substi- tuants R1 à R8 est un groupe ballast contenant un reste hydrophobe de 8 à atomes de carbone rattaché à la molécule directement ou par l'inter- médiaire d'une liason imino, éther, thioéther, carbonamido, sulfonamido, uréido, ester, carbonyle, imido, carbamyle, sulfamyle, etc. Comme exemples de tels groupes ballast, on peut citer un groupe alkyle, alcoxyalkyle, alcényle, aryle alkyl-substitué ou aryle alcoxy-substitué, etc. Ces groupes ballast peuvent être eux-mêmes substitués par un atome d'halogène tel que le fluor ou le chlore, ou un groupe nitro, amino, cyano, alcoxycarbonyle, aryloxycarbonyle, amino, carbamyle, sulfamyle, uréido, sulfonamido, etc. Des exemples spécifiques de groupes ballast sont les groupes 2-éthylhexyle, t-octyle, n-dodécyle, 2,2- diméthyldodécyle, n-octadécyle, 2-(n-hexyl)décyle, 9,10-dichlorooctadécyle, 2,4-di-t-amyl- cyclohexyle, dodécyloxypropyle, oléyle, 2,4-di-t-amylphényle, 2,4-di- -t-amyl-6-chlorophényle, 3-n-pentadécylphényle, 2-dodécyloxyphényle, 3heptadécyloxyphényle, perfluoroheptyle, etc. La quantité de coupleur utilisée est généralement de l'odre de 1 à 1.500g par mole d'halogénure d'argent, mais- elle peut être adaptée en fonction des conditions et des utilisations prévues. Une méthode appropriée pour disperser les coupleurs résistant à la dif- fusion décrits ci-dessus dans une émulsion photographique est décrite en détails dans le brevet US 3.676.131. Un solvant organique de faible solu- bilité dans l'eau, à point d'ébullition élevé et compatible avec les coupleurs dans un matériau photosensible, tel qu'un hydrocarbure substi- tué, un ester carboxylique, un amide carboxylique, un ester phosphorique et un ether, peut être utilisé pour dissoudre le coupleur. Des exemples spécifiques de tels solvants sont le phtalate de di-n-butyle, l'acétate de di-isooctyle, le sebacate de di-n-butyle, le phosphate de tricrésyle, le 47833 & phosphate de tri-n-hexyle, le phosphate de tricyclohexyle, le N,N-diéthyl- caprylamide, l'éther de butyle et de n-pentadécylphnéyle, une paraffine chlorée, le benzoate de butyle, le benzoate de pentyle et d'o-méthyle, le 2,4-dichlorobenzoate de propyle, etc. Il peut être avantageux d'utiliser, outre les solvants à point d'ébullition élevé ci-dessus, un solvant auxiliaire qui facilite la disolution des coupleurs et qui peut être éliminé au cours de la fabrication du matériau photosensible. Un tel solvant auxi- liaire peut être par exemple le carbonate de propylène, l'acétate d'éthyle, l'acétate de butyle, le cyclohexanol, le tétrahydrofuranne, la cyclohexanone, etc. L'utilisation d'un agent tensio-actif est avantageuse pour faciliter la fine dispersion des coupleurs liposolubles dans le matériau hydrophile à haut poids moléculaire utilisé pour la fabrication de l'émulsion. En particulier, un agent tensio-actif anionique tel que le cétylsulfate de sodium, le p-dodécylbenzènesulfonate de sodium, le nonylnaphtalène- sulfonate de sodium, le di(2-éthylhexyl)-a-sulfosuccinate de sodium, etc, ou un agent tensio-actif non ionique tel que l'ester sesquioléique de sorbitan, l'ester monolaurique de sorbitan, etc, peut convenir. Il est également utile d'employer un homogénéiseur d'émulsion, et en particulier un moulin à colloide, un émulsifiant à ultrasons, etc, pour disperser les coupleurs liposolubles. Des exemples de matériaux photosensibles à l'halogénure d'argent utilisables avec les coupleurs suivant la présente invention sont les films négatifs couleur, les films positifs couleur, les films inversibles couleur, les papiers inversibles couleur, les papiers couleur et les autres produits photographiques d'usage général. De plus, les coupleurs suivant la présente invention peuvent être utilisés dans des produits positifs directs, des produits monochromes, des produits pour radiographie en couleur, etc. Dans la fabrication des matériaux photosensibles à l'halogénure d'argent pour photographie en couleur utilisant les coupleurs suivant l'invention, les coupleurs peuvent être utilisés seuls ou en combinaison. Les matériaux photosensibles contenant le ou les coupleurs suivant l'invention peuvent aussi contenir des coupleurs additionnels. De tels coupleurs peuvent être par exemple les coupleurs formateurs de colorant cyan décrits dans les brevets US 2.474. 293, 3.034.892, 3.592.383, 3.311.476, 3.476.563, etc, les composés libérant un inhibiteur de développement au cours de la réaction chromogène (les coupleurs ou composés DIR) décrits dans les brevets US 3. 632.345, 3.227.554, 3.379.529, etc, les coupleurs formateurs de colorant jaune décrits au brevet allemand 2.213.461 et au brevet US 3.510.306, etc, et les coupleurs formateurs de magenta décrits au brevet US 3.615.506, dans la demande de brevet japonais publiée 13041/75 et au brevet allemand 2.418.959. Les coupleurs décrits ci-dessus peuvent être utilisés isolément ou en combinaison de deux ou plusieurs dans la même couche pour procurer les caractéristiques recherchées. Bien entendu, on peut également employer le même coupleur dans différentes couches. Les émulsions à l'halogénure d'argent utilisables dans la présente invention sont des émulsions au chlorure d'argent ou au bromure d'argent, ainsi que des mélanges, des chlorobromures, des iodobromures, des chloro- iodobromures d'argent, etc. Les grains d'halogénure d'argent de ces émulsions peuvent avoir la forme cubique, octaèdrique, ou cristalliser dans des systèmes mixtes. La distribution de la taille des grains d'halogénure d'argent peut être étroite ou étalée, et n'est soumise à aucune condition particulière. De même, la préparation des émulsions à l'halogénure d'argent se fait suivant les techniques habituelles comme la méthode du simple jet, la méthode du double jet, etc. On peut employer deux ou plusieurs types d'émulsions préparées par des procédés différents. La structure du grain d'halogénure peut être uniforme ou différente entre la surface et l'intérieur du grain, qui peut aussi être du type à conversion comme décrit au brevet anglais 635.841 et au brevet US 3.622.318. De plus, les grains d'halogénure d'argent qui procurent des images latentes principalement à la surface, ou à l'intérieur du grain, peuvent aussi être utilisés dans l'invention. Les émulsions à l'halogénure d'argent utilisées dans la présente invention peuvent être sensibilisées chimiquement par les sensibilisateurs usuels tels que le thiosulfate de sodium, la N,N,N'- triméthylthiourée, les sels complexes d'or monovalent comme les thiocyanates et les thiosulfates, le chlorure stanneux, l'hexaméthylènetétramine, etc. Les couches du matériau photographique peuvent être préparées par les méthodes usuelles, par exemple par les méthodes d'enduction par immersion, à la lame d'air, au rideau, par extrusion, comme au brevet US 2.681.294, ou par la méthode d'enduction multicouches simultanée décrite dans les brevets US 2.761.791, 3.508.947, 2.941.898, 3.526.528, etc. Des matériaux hydrophiles à haut poids moléculaire sont incorporés dans les enduits et il peut s'agir par exemple de la gélatine, y compris ses dérivés traités à l'acide ou à la chaux, des dérivés cellulosiques tels que la carboxyméthyl cellulose, l'hydroxyéthyl cellulose, etc., des hydrates de carbone tels que des dérivés de l'amidon, des colloides hydro- philes synthétiques tels que l'alcool polyvinylique, la poly-N-vinyl- pyrrolidone, des copolymères à base d'acide acrylique,un polyacrylamide, ainsi que des dérivés ou des produits d'hydrolyse partielle des polymères ci-dessus, etc. On utilise très généralement la gélatine que l'on peut remplacer en totalité ou en partie par un polymère synthétique ou un dérivé de gélatine. Les matériaux pour photographie en couleurs suivant l'invention peuvent comprendre des émulsions photographiques sensibilisées spectralement ou supersensibilisées de manière à être sensibles au bleu, au vert, et au rouge, au moyen de colorants cyanine, du type cyanine, mérocyanine, carbo- cyanine, etc., seuls ou en combinaison ou encore en combinaison avec des colorants styryle. Des techniques de sensibilisation spectrale sont décrites au brevet US 2.493.748 en ce qui concerne le bleu, au brevet US 2.688.545 en ce qui concerne le vert, et au brevet US 3.511.664 en ce qui concerne le rouge. L'émulsion photographique contenant le coupleur de l'invention peut renfermer des stabilisateurs ou des antivoiles connus tels que le 4hydroxy-6-méthyl-1,3,3a,7-tétrazaindène, le 3-méthylbenzothiazole, le lphényl-5-mercaptotétrazole, des composés à base de mercure, des composés mercapto, des sels métalliques, etc. Un polymère synthétique peut être mélangé avec le colloide hydrophile tel que la gélatine dans la couche d'émulsion et dans les autres couches du matériau photographique de l'invention. On peut incorporer par exemple un latex aqueux de polymère vinylique comme décrit au brevet US 2.376.005. Les coupleurs suivant l'invention peuvent être utilisés dans des matériaux multicouches pour photographie en couleurs de type conventionnel, et par exemple ceux décrits dans les brevets US 3.726.681, 3.516.831, anglais 818.687, 923.045, etc., dans les procédés exposés dans la demande de brevet japonais publiée n05179/75, ainsi que dans les procédés décrits dans les brevets allemand 2.322.165 et US 3.703.375 o les coupleurs sont utilisés en combinaison avec un composé DIR. Les matériaux photographiques à l'halogénure d'argent suivant l'invention comprennent un support enduit de diverses couches, et par exemple une couche d'émulsion à l'halogénure d'argent, une couche intermédiaire, une couche antihalo, une couche protectrice, une couche filtre jaune, une couche dorsale, une couche d'un mordant polymère, une couche pour éviter les taches dues au révélateur, etc. Les couches d'émulsion à l'halogénure d'argent pour photographie en couleurs sont généralement constituées d'une couche d'émulsion sensible au rouge, une couche d'émulsion sensible au vert, et une couche d'émulsion sensible au bleu. Aucune condition parti- culière ne s'impose en ce qui concerne la disposition de ces couches qui peuvent, le cas échéant, être divisées en deux ou plusieurs couches. Pour améliorer la stabilité des photographies en couleurs, il est avan- tageux d'incorporer dans le matériau photosensible suivant l'invention un dérivé p-substitué du phénol dans la couche d'émulsion ou dans une couche voisine. Les dérivés p-substitués du phénol préférés sont choisis parmi les dérivés de l'hydroquinone décrits dans les brevets US 2.360.290, 2.418.613, 2.675.314, 2.701.197, 2.704.713, 2.710.801, 2.728.659, 2.732.300, 2.735.765, 2.816.028, les dérivés d'acide gallique décrits aux brevets US 3.457.097, 3.069.262, et dans la publication de brevet japonais 13496/68, les p-alcoxyphénols décrits au brevet US 2.735.765 et à la demande de brevet japonais publiée 4738/72, ainsi que les dérivés du p-oxyphénol décrits aux brevets US 3.432.300, 3.573.050, 3.574.627, 3.764.337. Le matériau photosensible utiisé dans l'invention contient avantageusement un absorbant des rayons UV comme par exemple ceux des brevets US 3.250.617, 3.253.921, etc., incorporé dans une couche d'émulsion ou dans une couche adjacente, afin de stabiliser les images. Les couches d'émulsion à l'halogénure d'argent et les autres couches peuvent être durcies par les méthodes usuelles, et par exemple au moyen de composés du type aldéhyde tels que le formaldéhyde, le glutaraldéhyde, des composés de type cétone tels que le diacétyle ou la cyclopentanedione, des composés à halogène réactif tels que la bis(2-chloroéthylurée), la 2hydroxy-4,6-dichloro-l,3,5-triazine, et les composés décrits aux brevets US 3.288.775, 2.732.303, 3.125.449, et 1.167.207, des composés à groupe oléfinique réactif tels que la divinyl sulfone, la 5-acétyl-l,3-di- acryloylhexahydro-l,3,5-triazine, et les composés décrits aux brevets US 3.635.718, 3.232.763, et anglais 994.869, les composés N-méthylol tels que le N-hydroxyméthylphtalimide et les composés décrits aux brevets US 2. 732.316 et 2.586.168, les isocyanates décrits au brevet US 3.103.437,1es aziridines décrites aux brevets US 3.017.280 et 2.983.611, les dérivés d'acides décrits aux brevets US 2.725.294 et 2.725.295, les carbodiimides décrits au brevet US 3.100.704, les composés époxy décrits au brevet US 3. 091.537, les isoxazoles décrits aux brevets US 3.321.313 et 3.543.292, les halogénocarboxyaldéhydes comme l'acide mucochlorique, les dérivés du dioxanne tels que le dihydroxydioxanne, le dichlorodioxanne, etc., ou des agents durcisseurs inorganiques tels que l'alun de chrome ou le sulfate de zirconium, etc. On peut également utiliser des précurseurs de durcisseurs, et par exemple des produits d'addition d'un bisulfite de métal alcalin et d'un aldéhyde, des dérivés méthylol de l'hydantoine, des nitroalcools aliphatiques primaires, etc. Le matériau photosensible sOivant l'invention peut être soumis aux traitements conventionnels après exposition tels que le développement chromogène, le blanchiment, et le fixage. Ces traitements peuvent être combinés le cas échéant en utilisant un agent susceptible d'exercer les effets voulus à des étapes distinctes. Par exemple, on peut utiliser un seul bain de blanchiment-fixage combinant les deux traitements de blan- chimenL et de fixage. En fonction des conditions, on peut prévoir des étapes additionnelles telles qu'un prédurcissement, une neutralisation, un développement primaire (développement en noir et blanc), stabilisation de l'image, lavage à l'eau, etc. La température de traitement est choisie en fonction du matériau photographique et de la composition du traitement, et est généralement supérieure à 18 C. La température la plus souvent utilisée est de l'ordre de 20 à 600C et elle peut varier d'une étape à l'autre au cours du traitement. Le révélateur chromogène est une solution aqueuse alcaline de pH supérieur à 8, et de préférence compris entre 9 et 12, contenant un développateur chromogène dont le produit d'oxydation peut réagir avec un coupleur pour former un colorant. Des développateurs appropriés sont par exemple la 4-amino-N,N-diéthyl- aniline, la 3-méthyl-4-amino-N,N-diéthylaniline, la 4-amino-N-éthyl-N- -8-hydroxyéthylaniline, la 3-méthyl-4-amino-N-éthyl-N-B-hydroxyéthyl- aniline, la 4-amino-3-méthyl-N-éthyl-N-_-méthanesulfamidoéthylaniline, la 4-amino-N,N-diméthylaniline, la 4-amino-3-méthoxy-N,N-diéthylaniline, la 4-amino-3-méthyl-N-éthyl-N-8-méthoxyéthylaniline, la 4-amino-3-méthoxy- -N-éthyl-N-$-méthoxyéthylaniline, la 4-amino-3-B-méthanesulfamido- éthyl-N,N-diéthylaniline, ainsi que leurs sels tels que les sulfates, chlorhydrates, sulfites, p-toluènesulfonates, etc. D'autres développateurs chromogènes utilisables sont décrits dans les brevets US 2. 592.364, 2.193.015, dans la demande de brevet japonais publiée 64933/73, et dans L.F.A.Mason "Photographic Processing Chemistry" p.226-229, Focal Press Londres (1966). Chacun des composés ci-dessus peut être utilisé en association avec des dérivés de la 3-pyrazolidone. De plus, de nombreux additifs connus dans la technique peuvent être incorporés dans le révélateur chromogène. Le matériau photographique suivant l'invention est soumis à un blanchiment après développement chromogène. Cette étape peut être combinée avec celle du fixage et la solution contient alors un fixateur en plus de l'agent de blanchiment. L'agent de blanchiment peut être un ferricyanure, un bichromate, un sel hydrosoluble de cobalt- (III), un sel hydrosoluble de cuivre (II), un sel hydrosoluble de quinone, un nitrosophénol, un dérivé métallique polyvalent à base de fer (III), cobalt (III), ou cuivre (II), et notamment des complexes de tels métaux avec des acides organiques tels que les acides éthylènediaminetétracétique, nitrilotriacétique, imidoacétique, N-hydroxy- éthyléthylènediaminetriacétique, et d'autres acides aminopolycarboxy- liques, les acides malonique, tartrique, maléique, diglycolique, dithio- glycolique, et 2,6-dipicolique et son sel complexe de cuivre, des peracides tels qu'un alkylperacide, un persulfate, un permanganate, le peroxyde d'hydrogène, etc., des hypochlorites, etc. D'autres additifs peuvent encore être ajoutés au bain de blanchiment et par exemple un accélérateur de blanchiment comme décrit aux brevets US 3.042.520 et 3. 241.966, et dans les publications de brevets japonais 8506/70 et 8836/70. On a constaté que les coupleurs suivant l'invention peuvent même être uti- lisés dans les matériaux photographiques à l'halogénure d'argent à faible teneur en argent o la quantité d'halogénure dans l'émulsion est de quelques dizaines à plusieurs centaines de fois inférieure à la quantité utilisée dans les matériaux ordinaires. En utilisant un tel matériau photosensible, on obtient des images colorées de densité suffisamment élevée grâce à un procédé d'intensification de la couleur au moyen d'un peroxyde ou d'un complexe de cobalt, comme décrit par exemple aux brevets allemands 2.357.694, 2.044.833, 2.056.359, 2.056.360, 2.226.770, US 3.674. 490, et 3.761.265, et dans les demandes de brevets japonais publiées 9728/73 et 9729/73. Les exemples ci-après illustrent l'invention plus en détail sans en limiter la portée. EXEMPLE 1 A un mélange de lOml de phtalate de di-n-butyle et 20ml d'acétate d'éthyle, on ajoute 10og du coupleur 2, c'est-à-dire le l-hydroxy- -4-(B -hydroxy(y-éthylsulfinyl)propyloxy)-N-n-hexadécyl-2-naphtamide, et on dissout en chauffant à 50 C. La solution obtenue est ajoutée à lOOml d'une solution aqueuse contenant 10g de gélatine et 0,5g de p-dodécylbenzène- sulfonate de sodium, puis on soumet à une agitation mécanique vigoureuse pendant 20mn au moyen d'un agitateur à grande vitesse pour obtenir une fine émulsion et disperser le coupleur dans le solvant. L'émulsion obtenue est dénommée "dispersion en émulsion I". On ajoute 63,2g de la dispersion en émulsion I à 100lg d'une émulsion photographique contenant 0,03 mole de chlorobromure d'argent (AgBr: 50 moles%), et 8g de gélatine, puis on ajoute 12ml d'une solution aqueuse à 2% de sel de sodium de 2-hydroxy-4,6-dichloro-s-triazine comme durcisseur. Le pH est ajusté à 6,5 et l'émulsion ainsi obtenue est enduite sur un -3 support en triacétate de cellulose à raison de 8,5xlO-3mole d'argent par m2 pour préparer le matériau photosensible dénommé "échantillon I". La teneur en coupleur dans l'échantillon I eat 2,16xlO-3mole/m2. Ensuite, on procède comme indiqué ci-dessus pour la dispersion en émulsion I mais on utilise 10g de chacun des coupleurs 3 et 5 et on prépare ainsi les disper- sions en émulsion II et III. On prépare des matériaux photosensibles comme l'échantillon I en utilisant la même émulsion photographique mais en ajou- tant 64,9g de la dispersion en émulsion II et 66,5g de la dispersion en émulsion III pour préparer les échantillons Il et III respecttivement. Comme échantillons comparatifs on prépare des matériaux photosensibles comme l'échantillon I, mais en utilisant 10g de 1-hydroxy-4-propyl- oxy-N-n-hexadécyl-2-naphtamide (coupleur a) et 10g de 1-hydroxy-4-butoxy- -N-n-hexadécyl-2-naphtamide (coupleur b), et on ajoute respectivement 52, 9g et 54,1g de dispersion en émulsion. Les échantillons comparatifs ainsi préparés sont les échantillons A et B. Les teneurs en coupleur dans les échantillons II, III, A, et B, sont respectivement: 2,15x10-3 mole/m2, 2, 14xlO-3mole/m2, 2,15xlO-3mole/m2, et 2,13xlO-3 mole/m2. Ces matériaux photosensibles sont soumis à une exposition puis traités comme indiqué ci-dessous. sensitométrique 1. Développement chromogène 2. Lavage à l'eau 3. Premier fixage 4. Lavage à l'eau 5. Blanchiment 6. Lavage à l'eau 7. Second fixage 8. Lavage à l'eau Température( C) e! tI t, t it La composition du révélateur chromogène utilisé dans le développement est la suivante: Révélateur chromoqène Sulfite de sodium anhydre Chlorhydrate de 4-amino-3-méthyl-N,N-diéthylaniline Carbonate de sodium monohydrate Bromure de potassium Eau pour compléter à 1000lml 3,0 g 2,5 g 47,0 g 2,0 g Les compositions des solutions de fixage et de blanchiment ci-dessous: Solution de fixage (ler et 2ème fixages) Thiosulfate de sodium Sulfite de sodium Acide acétique glacial (sol.aq. 28%) Acide borique Eau pour compléter à 1000ml sont indiquées g g 48 ml 7, 5g Durée (mn) Il Solution de blanchiment Bromure de potassium 20 g Ferricyanure de potassium 100 g Acide acétique glacial 40 g Eau pour compléter à 1000lml. Après les traitements ci-dessus, on mesure les densités optiques échantillons I, II, III, A et B, en lumière rouge, et on obtient résultats indiqués au tableau 1 ci-dessous. TABLEAU 1 des les Echant. Coupleur Quantité 1 2 2,16 II 3 2,15 III 5 2,14 A a 2,15 B b 2,13 x10-3 Voile 0,05 0,05 0,06 0,05 0,04 Sensib.* Gamma 3, 35 3,73 3,95 1,80 1,67 Densité max. 3,47 3,70 3,87 2,40 2,25 *il s'agit de la valeur relative correspondant à l'inverse de l'exposition nécessaire pour obtenir une densité de voile +0,1. Séparément, les échantillons I, II, III, A, et B varier la durée du développement chromogène et maximales en lumière rouge. Les résultats sont ci-dessous. sont traités en faisant on-mesure les densités indiqués au tableau 2 TABLEAU 2 Echantillon I II III A B Coupleur 2 (invention) 3 (invention) (invention) a (comparaison) b (comparaison) Durée du développement (mn) 4 8 15 3,39 3,47 3,50 3,64 3,70 3,72 3,83 3,87 3,87 2,12 2,40 2,62 1,94 2,25 2,40 Ces résultats monUrernt qu'en comparaison avec le coupleur a o le site actif est substitué par un groupe propyloxy et le coupleur b o le site actLif est substitué par un groupe butoxy, les coupleurs conformes à la présente invention procurerit une sensibilité élevée, une bonne gradation, et une bonne densité, et ils donnent lieu à une formation de la couleur satisfaisante en une durée courte, de telle sorte que le temps de trai- tement peut être réduit. Afin de montrer plus clairement l'amélioration de la réactivité au cou- plage, on a effectué les expérimentations décrites ci-dessous: Des échantillons obtenus de la même manière que l'échantillon I, mais en préparant des mélanges des coupleurs 2, 3, et 5 suivant l'invention et des coupleurs a et b de comparaison, avec un coupleur formateur de jaune c, le u -(4-méthoxybenzoyl)-2-chloro-5-(a-(2',4'-di-t-amylphenoxy)butyramido) acé- tanilide, en un rapport molaire de 1/2, sont soumis à l'action de la 4amino-3-méthyl-N,N-diéLthiylaniline comme développaLeur chromogêne, afin de former concurremment une couleur. La constante de vitesse de couplage de la réaction de couplage des coupleurs de l'invention par rapport au coupleur c formateur de jaune, est calculée à partir du rapport de la quantité de colorant jaune à la quantité de colorant cyan formée. La réactivité de couplage du coupleur peut être représentée par la valeur * relative obtenue en ajoutant la combinaison de deux coupleurs M et N pro- curant des couleurs distinctes l'une de l'autre, et en mesurant les quantités de chacun des colorants obtenues en développant l'émulsion. En supposant que le coupleur M procure une densité maximale (DM)max et une densité médiane DM, et que le coupleur N procure une densité maximale (DN)max et une densité médiane DN, le rapport de réactivité des deux coupleurs, RM/RN, peut s'exprimer par l'équation suivante: logCl -DM) RM IDmmax RN log(1 - DN -lg 1(DN)max En d'autres termes, le rapport RM/RN peut être déterminé à partir de la pente de la droite obtenue en reportant plusieurs valeurs de DM et DN résultant de l'exposition de l'émulsion contenant le mélange de coupleurs et de son développement, suivant deux axes proportionnels à: log(l - D D max On a constaté que la constante réactionrelle pour les coupleurs de l'invention 2, 3, et 5 est respectivement 2,9, 3,5, et 3,9 tandis que celle du coupleur a portant un groupe propyloxy sur le site actif est 0,9 et celle du coupleur b portant un groupe butoxy est 0,8. Ceci montre clairement que les coupleurs conformes à la présente invention possèdent une réactivité améliorée et constituent des coupleurs très efficaces. EXEMPLE 2 On ajoute 10g du coupleur 15, le 1-hydroxy-4-(By-di(hydroxyéthyl- sulfinyl)propyloxy)-N-(y-(2,4-di-t-amylphenoxy)propyl)-2-naphtamide, à un mélange de 10ml de phosphate de tricrésyle, 20ml d'acétate d'éthyle, et 0, 5g de di(2-éthylhexyl)-a-sulfosuccinate de sodium; on chauffe à 50 C pour dissoudre, et on ajoute le mélange à lOOml d'une solution aqueuse contenant 10g de gélatine, puis on émuisifie finement et on disperse au moyen d'un homogénéiseur pour obtenir une dispersion en émulsion dénommée "dispersion en émulsion IV". On ajoute 49,9g de la dispersion en émulsion IV à 100g d'une émulsion au bromoiodure d'argent (teneur en gélatine: 6g) contenant 7 moles% de iodure et 3,5xlO-2 mole d'argent. On ajoute au mélange réactionnel 5ml d'une solution de méthanol à 2% de 6-méthyl-4-hydroxy-l,3,3a,7- tétrazaindène, et 6,5ml d'une solution aqueuse à 2% de sel de sodium de la 2-hydroxy-4,6-di- chloro-s-triazine comme durcisseur; enfin on ajuste le pH à 6,5. Le mélange résultant est enduit sur un support en triacétate de cellulose en une quantité de 2,06xlO-3mole/m2 pour obtenir l'échantillon IV. On prépare ensuite les dispersions en émulsion V, D, E, F, G, et H contenant respectivement les coupleurs 12, d, e, f, g, et h de la même façon que la dispersion en émulsion IV. La formule des coupleurs d à h est indiquée ci-après: (C). 011 3 \,CONk(C112) 30 i \ (t) c Eict) (e) Oil C.5-/.C coNI (c:12) 30 _ 51l11l(t) l cnii(.C51111(t) OCH2CONliC4I9 (n), oC12H25 OII \ CoN- i CCH2) 40 OCH2CONHCH2 / (g) OtH at CONH (CH2) 304 2\ c 5-H11(t) Hli (t) OCH2CHi2Br (h) OH CONH(CH2)30CHilt) CcsHiict) OCH2COOC2 CH OCHs On prépare ensuite les échantillons V, D, E, F, G, et [i conLenilnt respectivement 51,8g de dispersion en émulsion V, et lOOg de la mème émulsion au bromoiodure d'argent que l'échantillon IV, 32,4g de dispersion en émulsion D, et 200g de la même émulsion au bromoiodure d'argent que l'échantillon IV, 41,3g de dispersion en émulsion E et lOOg de la mnême émulsion au bromoiodure d'argent que l'échantillon IV, 50,Og de dispersion en émulsion F, et lOOg de la même émulsion au bromoiodure d'argent que l'échantillon IV, 41,9g de dispersion en émulsion G, et 100g de la nime;l émulsion au bromoiodure d'argent que l'échantillon IV, et 41,8g de disper- sion en émulsion H, et 100lg de la même émulsion au bromoiodure d'argent que l'échantillon IV. Les teneurs en coupleur dans chacun de ces six échantillons sont indiquées au tableau3 ci-après. Les sept échantillons sont soumis à une exposition sensitométrique, puis traités comme indiqué ci-après: Traitement 1. Développement chromogène 2. Blanchiment 3. Lavage à l'eau 4. Fixage 5. Lavage 6. Stabilisation Température( C) Il il fi if i! Durée 3mn 15s 6mn 3Gs. 2.mn 4an 4mn lnin Les compositions des solutions de traitement sont indiquées ci-après: Révélateur chromogène Monosulfate de 4-amino-N-éthyl-N-(-méthanesulfonamido- éthyl)aniline 5 g Sulfite de sodium 5 Sulfate d'hydroxylamine 2 Carbonate de potassium 30 Hydrogénocarbonate de potassium 1,2g Bromure de potassium 1,2g Chlorure de sodium O,2g Nitrilotriacétate trisodique 1,2g Eau pour compléter à lOOOml pH ajusté à 10,1 Solution de blanchiment Ethylènediaminetétracétate de fer (III) et d'ammonium 100 g Ethylènediaminetétracétate disodique 10 g Bromure de potassium 150 g Acide acétique glacial 10 g Ammoniaque aqueuse pour ajuster le pH à 6,0 Eau pour compléter à 1000 ml Solution de fixage Thiosulfate d'ammonium 150 g Sulfite de sodium 10 g Hydrogénosulfite de sodium 2,5 g pH ajusté à 6,0 Eau pour compléter à 1000 ml Bain de stabilisation Formaldéhyde (sol. aq. 37%) 5 ml Fuji Driwel 3 ml Eau pour compléter à 1000 ml Après les traitements indiqués ci-dessus, on mesure la densité optique des échantillons IV, V, D, E, F, G et H en lumière rouge. Les résultats sont regroupés au tableau 3 ci-après. TABLEAU 3 Echant. Coupleur Quantité voile sensib.* Gamma Densité max. IV 15 (inv) 2, 06 0,06 97 2,80 3,37 V 12 (inv) 2,05 0,06 100 2,82 3,40 D d (camp) 2,05 0, 06 63 1,55 2,35 E e (comp) 2,05 0,06 66 1,81 2,45 F f (camp) 2,06 0,07 73 1,93 2,42 G g (comp) 2,07 0,06 69 1,85 2,31 H h (comp) 2,04 0,06 81 2,12 2,65 x10-3 mole/m2 *I1 s'agit de la sensibilité relative correspondant à l'inverse de l'expo- sition nécessaire pour obtenir une densité de voile+O,l. Les résultats du tableau 3 ci-dessus montrent que les coupleurs cyan possédant un groupe libérable au couplage représenté par la formule géné- rale (I) conforme à la présente invention, présentent des propriétés supé- rieures à celles des coupleurs connus de comparaison, en ce qui concerne la sensibilité, le gamma, et la densité maximale. EXEMPLE 3 On mélange 45,0 g du coupleur 29, le 2-chloro-3-méthyl-4-(B-hydroxy-y- -(B'-hydroxyéthylsulfinyl)propyloxy)-6-(a-(2,4-di-t-amylphenoxy)butyra mido)phénol, 40ml de phtalate de di-n-butyle, 80mI d'acétate d'éthyle, et 2,0 g de di(2-éthylhexyl)-a-sulfosuccinate de sodium, et on chauffe à 50 C pour provoquer la dissolution. La solution ainsi obtenue est ajoutée à 400ml d'une solution aqueuse contenant 40g de gélatine, puis on émulsifie finement et on disperse en utilisant un homogénéiseur. L'émulsion que l'on utilise est une émulsion au chlorobromure d'argent sensible au rouge contenant 50 moles % de bromure, 0,3 mole d'argent, et g de gélatine, puis on y ajoute 50ml d'une solution de méthanol à 1% de 6méthyl-4-hydroxy-1,3,3a,7-tétrazaindène. On ajoute à cette émulsion toute la dispersion en émulsion préparée comme indiqué précédemment ainsi que 30ml d'une solution d'acétone à 3% de tri- éthylènephosphamide comme durcisseur. Ensuite le pH est ajusté à 6,5 pour obtenir une émulsion à l'halogénure d'argent sensible au rouge. Sur un support en papier baryté traité sur ses deux faces par une résine de polyéthylène, on enduit comme première couche une émulsion à l'halo- génure d'argent sensible au bleu contenant de l'a-(5,5-diméthyl-2,4-di- oxooxazolidin-3-yl)-a-pivaloyl-2-chloro-5-(a-(2',4'-di-t-amylphenoxy)- butyramido)anilide en une épaisseur à sec de 4,0, comme seconde couche, une couche de gélatine d'épaisseur à sec égale à 1,0, et comme troisième couche une couche d'émulsion à l'halogénure d'argent sensible au vert contenant de la 1-(2,4,6-trichlorophényl)-3-((2-chloro-5-n-tétra- décanamido)anilino)-5-pyrazolone en une épaisseur à sec de 2,5 p. La quatrième couche est une solution de gélatine contenant du 2-(2'-benzo- triazolyl)-4,6-dibutylphénol comme absorbant les rayons UV, en une épais- seur à sec de 2,5p. Comme cinquième couche, on enduit l'émulsion à l'halogénure d'argent sensible au rouge décrite précédemment, en une épaisseur à sec de 3,5 p. Enfin, on applique une couche superficielle constituée d'une solution de gélatine en une épaisseur à sec de 0,5p, et on obtient ainsi un papier photographique couleur. On fait apparaitre une image couleur négative sur ce papier que l'on soumet ensuite aux traitements ci-dessous: Traitements Température ( C) Durée 1. Développement chromogène 33 3mn30s. 2. Blanchiment-fixage 33 lmn3Os. 3. Lavage à l'eau 25-30 2mn30s. Chacune des solutions de traitement utilisées a la composition indiquée ci-après o Révélateur chromogène Alcool benzylique Diéthylène glycol EDTA Sulfite de sodium Carbonate de potassium anhydre Sulfate d'hydroxylamine Bromure de potassium Sesquisulfate de 4-amino-N-éthyl-(Bméthane- sulfonamidoéthyl)-m-toluidine (monohydrate) pH ajusté à 10,20 Eau pour compléter à Solution de blanchiment-fixaqe EDTA Ethylènediaminetétracétate ferrique Sulfite de sodium Thiosulfate d'ammonium Eau pour compléter à ml 8 ml g 2 g g 3 g 0,6 g g 1000 ml 2 g g g g 1000 ml Le tirage coloré ainsi obtenu présente une couleurs qui sont parfaitement distinctes. présente un maximum d'absorption à 673mp. excellente reproduction des L'image de colorant cyan Quand on irradie ce tirage coloré pendant 20 jours sous 300001ux, en utilisant une lampe fluorescente blanche, on observe une diminution de la densité de 0,03 dans la zone o la densité initiale en réflexion de l'image de colorant cyan était 1,0. Quand on le laisse pendant 10 jours à température élevée (60 C) et sous forte humidité relative (75%), on observe une réduction de densité de 0,05 dans la zone o la densité ini- tiale était 1,0. On peut donc en conclure que la stabilité de l'image colorée est excellente. Par ailleurs, quand on laisse pendant 3 jours un échantillon enduit inexposé à 40 C et 80% d'humidité relative, et un deuxième échantillon à C et 60% d'humidité relative, si on expose ensuite les deux échan- tillons et on les soumet aux traitements ci-dessus, on constate que les caractéristiques photographiques telles que la densité maximale, le voile, et le gamma, ne sont pas modifiées malgré les conditions très défavorables auxquelles ces échantillons ont été soumis. Ceci prouve que le matériau photosensible conforme à l'invention possède une excellente stabilité. EXEMPLE 4 On mélange 10g du coupleur 35,1e N-n-hexadécyl-N-cyanoéthyl-l-hydroxy- -4-(3,y-diéthylsulfinylpropyloxy)-2-naphtamide, lOml de phosphate de tri- -n-hexyle et 20ml d'acétate d'éthyle, et on chauffe à 50 C pour provoquer la dissolution; la solution ainsi obtenue est ajoutée à 10Oml d'une solution aqueuse contenant 0,5g de p-dodécylbenzènesulfonate de sodium, et g de gélatine; on agite vigoureusement pour émulsifier et disperser le coupleur dans le solvant. Toute la dispersion en émulsion est ajoutée à 186g d'une émulsion au bromoiodure d'argent inversible contenant 8,37xlO-2mole d'argent, 13,0g de gélatine et 3 moles % de iodure, et on ajoute 12ml d'une solution aqueuse à 4% de sel de sodium de la 2-hydroxy-4,6-dichloro-s-triazine comme durcisseur. Le pH est ajusté à 7,0 et l'émulsion ainsi obtenue est enduite sur un support en téréphtalate de polyéthylène, la quantité d'argent enduite étant O,88g/m2. Cet échantillon est soumis à une exposition sensitométrique puis aux traitements ci-dessous: Traitements Température( C) Durée(mn) 1. Premier développement 38 3 2. Lavage à l'eau " 1 3. Inversion " 2 4. Développement chromogène " 6 5. Arrêt " 2 6. Blanchiment " 6 7. Fixage " 4 8. Lavage à l'eau " 4 9. Stabilisation " 1 10. Séchage Les compositions des solutions de traitement utilisées sont indiquées ci-après. Premier révélateur Eau 800 ml Tétrapolyphosphate de sodium 2,0 g Bisulfite de sodium 8,0 g Sulfite de sodium 37,0 g l-phényl-3-pyrazolidone 0,35 g Hydroquinone 5,5 g Carbonate de sodium monohydrate 28,0 g Bromure de potassium 1,5 g Iodure de potassium 13,0 mg Thiocyanate de sodium 1,4 g Eau pour compléter à 1 1 Solution d'inversion Eau 800 ml Acide nitrilo-N, N,N-triméthylène phosphonique sel hexasodique 3,0 g Chlorure stanneux (dihydrate) 1,0 g Hydroxyde de sodium 8,0 g Acide acétique glacial 15,0 ml Eau pour compléter à i ml Révélateur chroniucine Lau 800 ml 6trapolyphosph.ae de sodium 2,0 g Alcool benzylicue 5,0 ml Sulfite de sodium 7,5 g Phosphate trisodique (dodécahydrate) 36,0 g Bromure de potassium 1,0 g Iodure de potassium 90,0 mg Hydroxyde de sodium 3,0 g Acide citrazinique 1,5 g Sesquisulfate d(e 4-aminrio-3-méthyl-N-éthyl-N-( -hydroxy- éthyl)aniline (monohydrate) 11,0 g Cthylènediaminine 3,0 g Eau pour compléter à 1,0 1 Solution d'arrêt Eau 800 ml Acide acétique glacial 5,0 ml rlydroxyde de sodium 3,0 g Diméthylamninoéthaneisothiourée dichlorhydrate 1,0 g Eau pour compléter à 1,0 1 Solution de blanchiment Eau 800 ml Ethylènediaminetétracétate de sodium (dihydrate) 2,0 g Ethylènediaminetétracétate d'ammonium et de fer(III) dihydrate 120,0 g Bromure de potassium 100,0 g Eau pour compléter à 1,0 1 Solution de fixage Eau 800 ml Thiosulfate d'ammonium 80,0 g Sulfite de sodium 5,0 g Bisulfite de sodium 5,0 g Eau pour compléter à 1,0 1 Bain de stabilisation Eau Formaldéhyde (sol.aq.37%) Fuji Driwel Eau pour compléter à 800;i ,0 mil ,0 mil 1,0 i L'image colorée inversible ainsi obtenue présente un maximum d'absorption à 687mp, et fait apparaitre une bonne formation de la couleur. Par ailleurs, le même échantillon est abandonné pendant 3 jours à 40 C dans une humidité relative de 75%, puis il est exposé sensitométriquement et traité comme indiqué ci-dessus afin d'établir une comparaison. On n'ob- serve aucune modification des caractéristiques photographiques telles que le gamma, le voile, la densité maximale, la sensibilité, etc., ce qui montre que le coupleur suivant l'invention présente une excellente sta- bilité. EXEMPLE 5 On enduit sur un film une émulsion au bromoiodure d'argent contenant 4 moles % de iodure, en une épaisseur de 4,0i, la quantité d'argent enduite étant 120 g/cm2; on effectue une exposition sensitométrique et on déve- loppe à 27 C pendant 4mn dans le révélateur ci-dessous. Les traitei.ents suivants, c'est-à-dire lavage, blanchiment, lavage, fixage, et lavage, sont effectués comme dans l'exemple 1 pour l'obtention de l'image cyan. Révélateur chromoq2ne Sulfite de sodium Chlorhydrate de 4-amino-3métLhlyl-N,N-diéthylaniline Carbonate de sodium (monohydrate) Bromure de potassium Iodure de potassium (sol. aq. 0,1%) 2-acétamido-6-chloro-4-( -hydroxy-(ycarboxymnéthyl- sulfinyl)propyloxy)-5-méthylphénol (coupleur 31) Méthanol Hydroxyde de sodium Eau pour compléter à L'image de couleur cyan obtenue est parfaitemont disltinrte maximum d'absorption. 672m;,. (j 0,6 9 (j 0,5 g ml 1,3 g i.l 2.; 1000 U iU.ll i-t u,.- R E E N D I C A T I 0 N S 1. Matériau photosensible pour photographie en couleurs comportant un support enduit d'au moins une couche d'émulsion à l'halogénure d'argent, caractérisé en ce qu'il contient un coupleur incolore formateur de cyan comportant en position de couplage, un groupe séparable au couplage représenté par la formule générale I: -0-R-SO-R1 (I) dans laquelle R représente un groupe alkylène ou alcénylène, substitué, linéaire ou ramifié; R1 représente un groupe alkyle linéaire ou ramifié, substitué le cas échéant, un groupe alcényle linéaire ou ramifié, un groupe aralkyle linéaire ou ramifié, un groupe cycloalkyle, un groupe aryle, ou un groupe hétérocyclique; R et R1 peuvent être rattachés l'un à l'autre directement ou par l'intermédiaire d'un groupe de liaison pour former un cycle. 2. Matériau photosensible selon la revendication 1, caractérisé en ce que le coupleur cyan est représenté par la formule générale IA: A-(-O-R-SO-R 1)n (IA) dans laquelle R et R1 conservent la définition indiquée dans la revendi- cation l; A représente un reste de coupleur formateur de cyan contenant un noyau phénolique ou naphtolique; n est un entier positif. 3. Matériau photosensible selon la revendication 2, caractérisé en ce que R est un groupe alkylène substitué de 1 à 18 atomes de carbone, ou un groupe alcénylène substitué de 2 à 18 atomes de carbone. 4. Matériau photosensible selon la revendication 3, caractérisé en ce que le substituant fixé sur le groupe alkylène ou sur le groupe alcénylène est un atome d'halogène ou un groupe aryle, nitro, hydroxy, cyano, sulfo, alcoxy, aryloxy, acyloxy, acylamino, sulfonamido, sulfamyle, carboxy, carbamyle, alcoxycarbonyle,. acyle, sulfonyle, hétérocyclique, amino, ou sulfinyle de formule -SOR1, R étant défini comme dans la revendication 1. 1, 5. Matériau photosensible selon la revendication 2, caractérisé en ce que R1 est un groupe alkyle de 1 à 18 atomes de carbone, alcényle de 2 à 18 atomes de carbone, araikyle de 7 à 18 atomes de carbone, aralcényle de 8 h 18 atomes de carbone, cycloalkyle, aryle de 6 à 12 atomes de carbone, ou un hétérocycle à 5 ou 6 chainons. 6. Matériau photosensible selon la revendication 5, caractérisé en ce que les groupes alkyle, alcényle, aralkyle, aralcényle, cycloalkyle, aryle, et hétérocyclique représentés par R1 sont substitués par un atome d'halogène ou par un groupe cyano, hydroxy, alcoxy, aryloxy, acyloxy, acylamino, sulfonamido, sulfamyle, sulfonyle, carboxy, sulfo, nitra, alkylthio, arylthio, carbamyle, alcoxycarbonyle, sulfinyle, ou hétéro- cyclique. 7. Matériau photosensible selon la revendication 2, caractérisé en ce que R est un groupe all -15 ayant la même définition que R1, ou un groupe hydroxy. 8. Matériau photosensible selon la revendication 2, caractérisé en ce que le groupe -SOR1 est en positiona-, - ouy- par rapport au groupe al- coxy -OR. 9. Matériau photosensible selon la revendication 2, caractérisé en ce que nest égal à 1 ou 2. 10. Matériau photosensible selon la revendication 1, caractérisé en ce que le coupleur est représenté par la formule générale IIA: OH R6 R2 (IIA) R5 R4 O-R-SO-R1 dans laquelle R et R conservent la définition indiquée dans la revendica- tion 1, R2 représente un atome d'hydrogène, ou un groupe aliphatique de 1 à 30 atomes de carbone, un groupe alcoxy de 1 à 30 atomes de carbone, un groupe aryloxy, ou un groupe représenté par l'une des formules III ài VIII: -NIi-CO-B -NH-SO2 -B D -NII-P il 'N,-I on -NilCONII-B -CONH-B3 - CONH - B RAB CONB CIII) (IV) (V) (VI) (VII) (VIII) dans lesquelles B et B', identiques ou différents, substitués le cas éché- ant, représentent un groupe aliphatique de 1 à 32 atomes de carbone, ou un groupe aryle, D et D' représentent le même groupe que B, ou un groupe OB, -NHIB, ou -NB2; R4, R5 et R6 représentent un atome d'hydrogène ou d'halo- gène ou un groupe alkyle, aryle, alcoxy, alkylthio, hétérocyclique, amino, carbonamido, sulfonamido, sulfamyle ou carbamyle. 11. Matériau photosensible selon la revendication 1, caractérisé en ce que le coupleur est représenté par la formule générale IIB: R7 R? OH V R4 (IIB) R6 R5 R-SO-R1 dans laquelle R et R1 conservent la définition indiquée dans la revendica- iG tion 1; R3 représente un atome d'hydrogène, un groupe aliphatique de 1 h atomes de carbone, ou un groupe représenté par l'une des formules VII et VIII: -CONII-B (VII) -CON B [ VII) B' dans lesquelles B et B', identiques ou différents, substitués le cas échéant, représentent un groupe aliphatique de 1 à 32 atomes de carbone, ou un groupe aryle; R4, R5, R6, R7, et R8 représentent un atome d'hydro- gène ou d'halogène ou un groupe alkyle, aryle, alcoxy, alkylthio, hétéro- cyclique, amino, carbonamido, sulfonamido, sulfamyle, ou carbamyle; W représente les atomes non métalliques nécessaires pour compléter un carbo- cycle ou un hétéroeycle à 5 ou 6 chainons. 12. Matériau photosensible selon l'une quelconque des revendications 10 et 11, caractérisé en ce que le groupe aliphatique ou le groupe aryle représenté par B et B' est substitué par un atome d'halogène ou par un groupe nitro, cyano, hydroxy, carboxy, amino, alkyle, aryle, alcoxy- carbonyle, acyloxycarbonyle, amido, imido, carbamyle, sulfamyle, alcoxy ou aryloxy. 13. Matériau photosensible selon l'une quelconque des revendications 10 et 11, caractérisé en ce que le coupleur est résistant à la diffusion et comporte un groupe ballast hydrophobe de 8 à 30 atomes de carbone comme l'un des substituants R1 à R8. 14. Matériau photosensible selon l'une quelconque des revendications ', 2, 10, 11, et 16, caractérisé en ce que le coupleur est incorporé dans une couche d'émulsion à l'halog6nure d'argent. 15. Matériau photosensible selon la revendication 14, caractérisé en ce que la couche d'émulsion est une couche d'émulsion à l'halogénure d'argent sensible au rouge. 16. Matériau photosensible selon la revendication 15, caractérisé en ce qu'il comporte en outre au moins une couche d'émulsion 5 l'halogénure d'argent sensible au bleu contenant un coupleur formateur de jaune, et au moins une couche d'émulsion à l'halogénure d'argent sensible au vert contenant un coupleur formateur de magenta. 17. Matériau photosensible selon la revendication 1, caractérisé en ce que le coupleur est présent à raison de 1 à l500g environ par mole d'halo- génure d'argent. 18. Matériau photosensible selon la revendication 1, caractérisé en ce que le coupleur est incorporé dans une couche contenant un dérivé p-sub- stitué du phénol, ou dans une couche adjacente. 19. Matériau photosensible selon la revendication 11, caractérisé en ce que W représente les atomes nécessaires pour former un noyau benzénique. 20. Procédé de formation d'image colorée par développement d'un matériau photosensible comprenant un support enduit d'au moins -une couche d'émul- sion à l'halogénure d'argent, dans un révélateur contenant un développa- teur de type amine primaire aromatique, caractérisé en ce que le déve- loppement est effectué en présence d'un coupleur incolore formateur de cyan comportant en position de couplage, un groupe séparable au couplage, de formule générale I: -0-SO-R1 (I) dans laquelle R est un groupe alkylène substitué, linéaire ou ramifié, ou un groupe alcénylène substitué linéaire ou ramifié; R1 représente un groupe alkyle linéaire ou ramifié, -substitué le cas échéant, un groupe alcényle linéaire ou ramifié, un groupe aralkyle linéaire ou ramifié, un groupe aralcényle linéaire ou ramifié, un groupe cycloalkyle, un groupe aryle, ou un groupe hétérocyclique; R et R, peuvent être reliés l'un à l'autre directement ou par l'intermédiaire d'un groupe de liaison pour former un cycle. 21. Procédé selon la revendication 20, caractérisé en ce que le coupleur est incorporé dans une couche d'émulsion à l'halogénure d'argent. 22. Procédé selon la revendication 20, caractérisé en ce que le coupleur est incorporé dans le révélateur.